【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
ポリマー組成物であって、
（ａ）約１７〜約９９．５重量パーセントの熱可塑性ポリマー、
（ｂ）約０．００３〜約０．０５重量パーセントのカーボンブラック、
（ｃ）約０．４〜約１０重量パーセントの二酸化チタン、硫化亜鉛、および酸化亜鉛の１つまたは複数から選択された鉱物、
（ｅ）０〜約７０重量パーセントの補強剤および／または無機充填剤、
（ｅ）０〜約７０重量パーセントの添加剤、ならびに
（ｆ）０〜約３重量パーセントの１つまたは複数の着色剤
を含み、
上記の重量百分率が、組成物の全重量を基準にしたものであることを特徴とする組成物。
【請求項２】
請求項１に記載の組成物を含むことを特徴とする物品。
【請求項３】
レーザー放射線を使用して、第１のポリマー物体を第２のポリマー物体に溶接する方法であって、
前記第１のポリマー物体が、前記レーザー放射線に対して相対的に透明であり、前記第２の物体が、前記レーザー放射線に対して相対的に不透明であり、前記第１および第２の物体がそれぞれ、接合面を提供し、前記第１の物体が、その前記接合面の反対側の衝突面を提供し、
前記方法が、（１）前記第１および第２の物体の接合面を、その間に接合部が形成されるように物理的に接触させるステップと、（２）前記第１および第２の物体に前記レーザー放射線を照射して、したがって前記レーザー放射線が衝突面に衝突し、前記第１の物体を通過し、前記第２の物体の前記接合面に照射して、前記第１および第２の物体が接合面の接合部において溶接されるステップとを含み、
前記第２のポリマー物体が、
（ａ）約１７〜約９９．５重量パーセントの熱可塑性ポリマー、
（ｂ）約０．００３〜約０．０５重量パーセントのカーボンブラック、
（ｃ）約０．４〜約１０重量パーセントの二酸化チタン、硫化亜鉛、および酸化亜鉛の１つまたは複数から選択された鉱物、
（ｄ）０〜約７０重量パーセントの補強剤および／または無機充填剤、
（ｅ）０〜約７０重量パーセントの添加剤、ならびに
（ｆ）０〜約３重量パーセントの１つまたは複数の着色剤
を含む熱可塑性ポリマー組成物から形成され、
上記の重量百分率が、組成物の全重量を基準にしたものであることを特徴とする方法。
【請求項４】
請求項３に記載の方法によって作製されたことを特徴とするレーザー溶接物品。
【手続補正２】
【補正対象書類名】明細書
【補正対象項目名】００３９
【補正方法】変更
【補正の内容】
【００３９】
したがって、本発明によれば、先に記載された目的および利点を完全に満足させるレーザー溶接可能な熱可塑性ポリマー組成物、およびレーザー溶接するための方法が提供されることは自明である。本発明を、特有のその実施形態に関連して記述してきたが、多くの代替形態、変更形態、および変形形態が当業者に自明であることは明らかである。したがって、添付の特許請求の範囲の趣旨および広い範囲内に入るこのような代替形態、変更形態、および変形形態をすべて包含するものとする。
本発明は以下の実施の態様を含むものである。
１．  ポリマー組成物であって、
（ａ）約１７〜約９９．５重量パーセントの熱可塑性ポリマー、
（ｂ）約０．００３〜約０．０５重量パーセントのカーボンブラック、
（ｃ）約０．４〜約１０重量パーセントの二酸化チタン、硫化亜鉛、および酸化亜鉛の１つまたは複数から選択された鉱物、
（ｅ）０〜約７０重量パーセントの補強剤および／または無機充填剤、
（ｅ）０〜約７０重量パーセントの添加剤、ならびに
（ｆ）０〜約３重量パーセントの１つまたは複数の着色剤
を含み、
上記の重量百分率が、組成物の全重量を基準にしたものであることを特徴とする組成物。
２．  約０．０１〜約１．０重量パーセントの１つまたは複数の着色剤をさらに含むことを特徴とする前記１．に記載の組成物。
３．  前記熱可塑性ポリマーが、ポリアミド、ポリアセタール、またはポリエステルの１つまたは複数であることを特徴とする前記１．に記載の組成物。
４．  前記ポリアミドが、ポリアミド６；ポリアミド６，６；ポリアミド４，６；ポリアミド６，１０；ポリアミド６，１２；ポリアミド１１；ポリアミド１２；ポリアミドＭＸＤ，６、ポリアミド１２，Ｔ、ポリアミド１０，Ｔ、ポリアミド９，Ｔ、ポリアミド６，Ｔ／６，６、またはポリアミド６，Ｔ／Ｄ，Ｔの１つまたは複数であることを特徴とする前記３．に記載の組成物。
５．  前記ポリエステルが、ポリ（エチレンテレフタレート）（ＰＥＴ）、ポリ（１，３−プロピレンテレフタレート）（ＰＰＴ）、ポリ（１，４−ブチレンテレフタレート）（ＰＢＴ）、ポリ（エチレン  ２，６−ナフトエート）、またはポリ（１，４−シクロヘキシルジメチレンテレフタレート（ＰＣＴ）の１つまたは複数であることを特徴とする前記３．に記載の組成物。
６．  約５〜約５０重量パーセントの１つまたは複数の補強剤または無機充填剤をさらに含むことを特徴とする前記１．に記載の組成物。
７．  約５〜約５０重量パーセントの１つまたは複数の添加剤をさらに含むことを特徴とする前記１．に記載の組成物。
８．  前記１．に記載の組成物を含むことを特徴とする物品。
９．  電気または電子センサー用のハウジングの形態にあることを特徴とする前記８．に記載の物品。
１０．  玩具の形態にあることを特徴とする前記９．に記載の物品。
１１．  医療装置の形態にあることを特徴とする前記９．に記載の物品。
１２．  レーザー放射線を使用して、第１のポリマー物体を第２のポリマー物体に溶接する方法であって、
前記第１のポリマー物体が、前記レーザー放射線に対して相対的に透明であり、前記第２の物体が、前記レーザー放射線に対して相対的に不透明であり、前記第１および第２の物体がそれぞれ、接合面を提供し、前記第１の物体が、その前記接合面の反対側の衝突面を提供し、
前記方法が、（１）前記第１および第２の物体の接合面を、その間に接合部が形成されるように物理的に接触させるステップと、（２）前記第１および第２の物体に前記レーザー放射線を照射して、したがって前記レーザー放射線が衝突面に衝突し、前記第１の物体を通過し、前記第２の物体の前記接合面に照射して、前記第１および第２の物体が接合面の接合部において溶接されるステップとを含み、
前記第２のポリマー物体が、
（ａ）約１７〜約９９．５重量パーセントの熱可塑性ポリマー、
（ｂ）約０．００３〜約０．０５重量パーセントのカーボンブラック、
（ｃ）約０．４〜約１０重量パーセントの二酸化チタン、硫化亜鉛、および酸化亜鉛の１つまたは複数から選択された鉱物、
（ｄ）０〜約７０重量パーセントの補強剤および／または無機充填剤、
（ｅ）０〜約７０重量パーセントの添加剤、ならびに
（ｆ）０〜約３重量パーセントの１つまたは複数の着色剤
を含む熱可塑性ポリマー組成物から形成され、
上記の重量百分率が、組成物の全重量を基準にしたものであることを特徴とする方法。
１３．  前記熱可塑性ポリマー組成物が、約０．０１〜約１重量パーセントの１つまたは複数の着色剤をさらに含むことを特徴とする前記１２．に記載の方法。
１４．  前記熱可塑性ポリマーが、ポリアミド、ポリアセタール、またはポリエステルの１つまたは複数であることを特徴とする前記１２．に記載の方法。
１５．  前記ポリアミドが、ポリアミド６；ポリアミド６，６；ポリアミド４，６；ポリアミド６，１０；ポリアミド６，１２；ポリアミド１１；ポリアミド１２；ポリアミドＭＸＤ，６、ポリアミド１２，Ｔ、ポリアミド１０，Ｔ、ポリアミド９，Ｔ、ポリアミド６，Ｔ／６，６、またはポリアミド６，Ｔ／Ｄ，Ｔの１つまたは複数であることを特徴とする前記１２．に記載の方法。
１６．  前記ポリエステルが、ポリ（エチレンテレフタレート）（ＰＥＴ）、ポリ（１，３−プロピレンテレフタレート）（ＰＰＴ）、ポリ（１，４−ブチレンテレフタレート）（ＰＢＴ）、ポリ（エチレン  ２，６−ナフトエート）、またはポリ（１，４−シクロヘキシルジメチレンテレフタレート（ＰＣＴ）の１つまたは複数であることを特徴とする前記１４．に記載の方法。
１７．  前記熱可塑性ポリマー組成物が、約５〜約５０重量パーセントの１つまたは複数の補強剤または無機充填剤をさらに含むことを特徴とする前記１２．に記載の方法。
１８．  前記熱可塑性ポリマー組成物が、約５〜約５０重量パーセントの１つまたは複数の添加剤をさらに含むことを特徴とする前記１２．に記載の方法。
１９．  前記１２．に記載の方法によって作製されたことを特徴とするレーザー溶接物品。
２０．  電気または電子センサー用のハウジングの形態にあることを特徴とする前記１９．に記載のレーザー溶接物品。
２１．  玩具の形態にあることを特徴とする前記１９．に記載のレーザー溶接物品。
２２．  印刷機、複写機、またはファックス機器用の部品の形態にあることを特徴とする前記１９．に記載のレーザー溶接物品。
２３．  医療装置の形態にあることを特徴とする前記１９．に記載のレーザー溶接物品。